(57)【要約】【課題】高温域(６０〜９５℃)において短期的に高い内圧がかかっても破損や漏れのない剛性を有し、高温域でアルカリラインに好適に使用できるバルブであり、高温クリープ特性と衝撃強度のバランスが良く、塩化ビニルと同じ製造設備を使用できるバルブの提供。【解決手段】流体流入口と流体流出口を有し内部に該流入口及び該流出口に連通する流路と該流路内に弁座が形成された本体と、回動又は上下動することで該弁座に圧接離間されて該流路の開閉を行う弁体とを有するバルブにおいて、少なくとも該本体がポリフェニレンエーテル系樹脂とポリスチレン系樹脂を必須成分としたポリフェニレンエーテル系樹脂組成物からなることを特徴とするバルブ。他の特徴として、前記ポリフェニレンエーテル系樹脂組成物が、９５℃雰囲気下での引張強度が２０ＭＰａ以上、引張弾性率が１０００ＭＰａ以上であることなど。【選択図】図１
2008291976.tif 000002
【特許請求の範囲】
【請求項１】
流体流入口と流体流出口を有し内部に該流入口及び該流出口に連通する流路と該流路内に弁座が形成された本体と、回動又は上下動することで該弁座に圧接離間されて該流路の開閉を行う弁体とを有するバルブにおいて、少なくとも該本体がポリフェニレンエーテル系樹脂とポリスチレン系樹脂を必須成分としたポリフェニレンエーテル系樹脂組成物からなることを特徴とするバルブ。
【請求項２】
前記ポリフェニレンエーテル系樹脂組成物が、９５℃雰囲気下での引張強度が２０ＭＰａ以上、引張弾性率が１０００ＭＰａ以上であることを特徴とする請求項１に記載のバルブ。
【請求項３】
前記ポリフェニレンエーテル系樹脂組成物の２３℃雰囲気下でのノッチ付きアイゾット衝撃強度が７．０ｋＪ／ｍ２以上であることを特徴とする請求項１または請求項２に記載のバルブ。
【請求項４】
前記ポリフェニレンエーテル系樹脂組成物の線膨張係数が５．０×１０−５／℃〜８．０×１０−５／℃であることを特徴とする請求項１乃至請求項３のいずれか１項に記載のバルブ。
【請求項５】
９５℃雰囲気下で前記バルブを全開にして、５．０ＭＰaの水圧をかけた状態で１分間保持したときに、該バルブから水漏れがないことを特徴とする請求項１乃至請求項４のいずれか１項に記載のバルブ。
【請求項６】
前記ポリフェニレンエーテル系樹脂組成物の成形収縮率が０．５〜０．８％であることを特徴とする請求項１乃至請求項５のいずれか１項に記載のバルブ。
【請求項７】
前記ポリフェニレンエーテル系樹脂組成物が、ポリフェニレンエーテル系樹脂１００質量部に対し、ポリスチレン系樹脂５０〜１２０質量部を必須成分とし、混練後のメルトフローレートが１．０〜５．０ｇ／１０分の樹脂組成物であることを特徴とする請求項１乃至請求項６のいずれか１項に記載のバルブ。
【請求項８】
前記ポリフェニレンエーテル系樹脂１００質量部に対して、スチレン含有量が１０〜４０％であり、重量平均分子量が２０万以上のスチレン・ブタジエン系ゴム１〜１５質量部をさらに配合してなることを特徴とする請求項７記載のバルブ。
【請求項９】
請求項１乃至請求項８記載のバルブが、ダイヤフラムバルブ、ボールバルブ、コック、バタフライバルブ、ゲートバルブ、ストップバルブ、ニードルバルブ、ピンチバルブ、チェックバルブ等のいずれかであることを特徴とするバルブ。
【発明の詳細な説明】
【技術分野】
【０００１】
本発明は、６０℃以上の高温流体が流れる配管ラインに好適に使用されるバルブに関するものであり、さらに詳しくは、特に高温のアルカリラインに好的に使用でき、塩化ビニル樹脂と同じ製造設備を使用でき、高温クリープ特性と衝撃強度のバランスの良いバルブに関するものである。
【背景技術】
【０００２】
従来、樹脂製バルブは各種あるが、その一例として樹脂製のダイヤフラムバルブがあった（特許文献１参照）。このダイヤフラムバルブのバルブ本体の材質は、塩化ビニル樹脂（以下、ＰＶＣと記す）が用いられていた。また、他の一例として樹脂製のボールバルブ（特許文献２参照）があった。このボールバルブのバルブ本体の材質も、ＰＶＣが用いられていた。これらのようにＰＶＣは、加工性や耐薬性が良好で材料が安価に製造できることからバルブ本体の材質として好適に用いられてきた。
【０００３】
しかしながら、ＰＶＣは熱変形温度が７０℃程度であるため、前記従来のＰＶＣ製バルブの使用温度は６０℃までが限界であり、高温流体が流れる配管ラインには適していないという問題があった。
【０００４】
また、他の樹脂を用いた樹脂製バルブとしては、前記従来の樹脂製バルブ(特許文献１、２)において、塩素化塩化ビニル樹脂（以下、ＣＰＶＣと記す）、ポリプロピレン（以下、ＰＰと記す）、ポリフッ化ビニリデン（以下、ＰＶＤＦと記す）、ポリフェニレンサルファイド（以下、ＰＰＳと記す）、ポリエーテルエーテルケトン（以下、ＰＥＥＫと記す）などが挙げられており、これらの樹脂を用いたバルブの使用可能な温度範囲は、塩化ビニル樹脂が適用していない６０℃以上も含まれている。
【０００５】
しかしながら、上記樹脂にはそれぞれ長所と短所があり、使用するにはそれぞれ制限がある。ＣＰＶＣは、使用温度がＰＶＣより高くなり９０℃までとなるが、それ以上の温度（特に１００℃付近）では使用できない。また、アルカリに対する耐性が劣るため、アルカリ性の薬液の用途には適しておらず、流体によって使用が制限される。ＰＰは、使用温度がＣＰＶＣと同じ９０℃までとなるが、それ以上の温度では樹脂が軟化してバルブの剛性が低下するため使用できない。しかし、ＣＰＶＣに比べて耐アルカリ性は良好であり、流体による使用制限が少ない。ＰＶＤＦは、使用温度が１２０℃までとなるが、アルカリに対する耐性が劣るため、アルカリラインの用途には適しておらず、流体によって使用が制限される。加えて、価格がＰＶＣ、ＣＰＶＣ、ＰＰに比べてやや高くなる。ＰＰＳ、ＰＥＥＫは、共に使用温度が１５０℃以上となるが、成形温度が高いために厚肉な成形品においては寸法安定性が劣る。また、ＰＰＳやＰＥＥＫを射出成形するには金型温度をＰＰＳで１２０〜１５０℃、ＰＥＥＫで１３０〜１７０℃に温調する必要があり、通常の水による金型温調では対応できず、油などによる金型温調を行わなければならないため、成形現場において金型切替での油による金型温調の準備や金型の昇温に手間や時間がかかる。加えて双方とも価格が非常に高く、ＰＰＳやＰＥＥＫ製のバルブを製造するにはランニングコストが多く掛かり、特に大口径のバルブには不向きである。そのため、従来のＰＰＳやＰＥＥＫ製のバルブは非常に限定された用途にしか用いられていない。以上のように、耐熱性、耐薬品性、成形性、経済性等を考えて用途によって樹脂製バルブを使い分けていたが、上記の樹脂製バルブでは９０℃を超えて特に１００℃付近のアルカリラインに好的に使用できる樹脂製バルブがなく、バルブの使用温度や使用圧力を使用可能な値まで落として用いるか、非常に高価となるバルブを使用するしかないという問題があった。
【０００６】
【特許文献１】特開平８−１５２０７３
【特許文献２】特開平１１−４４３７３
【発明の開示】
【発明が解決しようとする課題】
【０００７】
本発明は以上のような従来の樹脂製バルブが有する欠点を克服し、高温域(６０〜９５℃)において短期的に高い内圧がかかっても破損や漏れのない程の剛性を有し、高温域でアルカリラインに好適に使用できるバルブであり、さらには高温クリープ特性と衝撃強度のバランスが良く、塩化ビニルと同じ製造設備を使用できるバルブを提供することを目的としてなされたものである。
【課題を解決するための手段】
【０００８】
本発明者らは高温域(６０〜９５℃)のアルカリラインに好ましい性質を有するバルブを開発すべく鋭意研究を重ねた結果、ポリフェニレンエーテル系樹脂組成物を用いることによって上記目的が達成されることを見出し、本発明を完成するに至った。
【０００９】
すなわち本発明は、流体流入口と流体流出口を有し内部に該流入口及び該流出口に連通する流路と該流路内に弁座が形成された本体と、回動又は上下動することで該弁座に圧接離間されて該流路の開閉を行う弁体とを有するバルブにおいて、少なくとも該本体がポリフェニレンエーテル系樹脂とポリスチレン系樹脂を必須成分としたポリフェニレンエーテル系樹脂組成物からなることを第１の特徴とし、９５℃雰囲気下で引張強度が２０ＭＰａ以上、引張弾性率が１０００ＭＰa以上であることを第２の特徴とし、２３℃雰囲気下のノッチ付きアイゾット衝撃強度が７．０ｋＪ／ｍ２以上であること第３の特徴とし、線膨張係数が５．０×１０−５／℃〜８．０×１０−５／℃であること第４の特徴とし、９５℃雰囲気下で前記バルブを全開にして、５．０ＭＰaの水圧をかけた状態で１分間保持したときに、該バルブから水漏れがないことを第５の特徴とし、成形した肉厚１０ｍｍの成形品の成形収縮率が０．５〜０．８％であること第６の特徴とし、ポリフェニレンエーテル系樹脂組成物において、ポリフェニレンエーテル系樹脂１００質量部とポリスチレン系樹脂５０〜１２０質量部を必須成分とし、混練後のＭＦＲが１．０〜５．０ｇ／１０分であることを第７の特徴とし、スチレン含有量１０〜４０％及び重量平均分子量２０万以上のスチレン・ブタジエン系ゴムをポリフェニレンエーテル系樹脂１００質量部に対し、１．０〜１５質量部含有することを第８の特徴とし、バルブが、ダイヤフラムバルブ、ボールバルブ、コック、バタフライバルブ、ゲートバルブ、ストップバルブ、ニードルバルブ、ピンチバルブ、チェックバルブ等のいずれかであることを第９の特徴とする。
【００１０】
本発明のバルブに用いられるポリフェニレンエーテル系樹脂組成物は、９５℃雰囲気下での引張強度は２０ＭＰａ以上が好ましく、２０〜４０ＭＰａがより好ましい。また９５℃雰囲気下での引張弾性率は１０００ＭＰａ以上であることが好ましく、１０００〜２０００ＭＰａが好ましい。高温域（６０〜９５℃）での剛性と、高温域のバルブの長期寿命に必要な特性である高温クリープ特性を有し、バルブの弁座面の強度を保持して高いシール性能を維持するためには引張強度が２０ＭＰa以上であることが好ましく、ウォーターハンマーなどの衝撃に対するバルブの柔軟性を保つためには４０ＭＰａ以下であることが好ましい。また、引張弾性率は高温時の剛性を示す指針であり、高温時の剛性を有し、内圧に対するバルブの膨らみによる変形を抑えシール性能を維持するためには引張弾性率は１０００ＭＰａ以上であることが好ましく、衝撃に対するバルブの柔軟性を保つためには２０００ＭＰａ以下が好ましい。
【００１１】
また、本発明のバルブに用いられるポリフェニレンエーテル系樹脂組成物は、２３℃雰囲気下でのノッチ付きアイゾット衝撃強度が７．０ｋＪ／ｍ２以上であることが好ましく、７．０〜１５．０ｋＪ／ｍ２がより好ましい。バルブは肉厚に設けられているため、アイゾット衝撃強度が多少低くても（５．０ｋＪ／ｍ2程度）、一般的なバルブ（１．０ＭＰａ仕様）として使用するには問題ないが、高圧の用途（１．５〜２．０ＭＰａ程度での長期使用を想定）においては圧力に応じてウォーターハンマーなどによる衝撃も上昇するため、これに対する充分な耐性を有すると共に、バルブの長期間使用による材質の劣化や、薬液等による劣化が起こってもバルブの耐性を保持するためには７．０ｋＪ／ｍ２以上が良く、引張強度を保持したまま衝撃による割れ等に対する耐性を保つためには１５．０ｋＪ／ｍ２以下が好ましい。
【００１２】
また、本発明のバルブ本体の線膨張係数は、５．０×１０−５／℃〜８．０×１０−５／℃であることが望ましい。これはバルブを固定施工して高温流体を流す際に、熱膨張に伴う長手方向への伸びが生じてしまうことにより、バルブが変形して弁体と弁座部のシール部分やパイプと継手等との接続部分などに歪みが生じて流体の漏れが発生することや、バルブの各部に歪みが生じることで長期寿命が損なわれることを防止するためである。
【００１３】
また、本発明のバルブを９５℃雰囲気下でバルブを全開にして、５．０ＭＰaの水圧をかけた状態で１分間保持したときに、バルブから水漏れがないことが好ましい。なお、ここでの９５℃雰囲気下とは、周囲の温度を９５℃にした状態で内圧をかけても良く、９５℃の流体を流して内圧をかけても良い。一般的に熱可塑性樹脂組成物製バルブ（１．０ＭＰａ仕様のもの）は、常温（２３℃）で５．０ＭＰａの高い水圧がかかるとバルブの剛性が持たずに漏れが発生する可能性が高く、高圧仕様の対策が必要となる。さらに９５℃まで高温となると、バルブが膨張すると共にバルブの剛性が低下して、バルブの剛性が低下した状態で５．０ＭＰａの高い水圧がかかるとバルブが水圧で膨らんだ状態となる。このようなバルブの膨張と膨らみにより、バルブが変形して各部の寸法が変化することでバルブのシール部分のシール性は低下する。そのため、９５℃雰囲気下で５．０ＭＰａの水圧をかけた状態で１分間保持してもバルブから水漏れがないことにより、高い圧力がかかった状態で高温域（６０〜９５℃）やそれ以上の１００℃付近で使用するための高温用バルブとして好適に用いることができる。
【００１４】
ここでパイプの場合では、高温クリープ試験における温度、引張荷重、保持時間の関係から、同じ温度で引張荷重を変化させたときの保持時間を、ＤＩＮ８０７８を参照してＮａｄａｙの式と周応力−時間特性グラフから換算することができる。引張荷重をかけることとは、パイプではパイプ内圧がかかることとして考えることができ、引張荷重に相当するパイプ内圧はパイプ肉厚とパイプ外径によって変化し、式１のＮａｄａｙの式から算出される。なお、式１における試験応力が引張荷重となる。
パイプ内圧＝（２×パイプ肉厚×試験応力）／（パイプ外径−パイプ肉厚）・・・式１
この式１は、バルブの場合にも応用することができ、バルブにおいては内径と最小肉厚の関係から、最小肉厚のパイプに置き換えることで内圧の計算や保持時間の換算を行うことができる。
【００１５】
本発明におけるバルブは、９５℃雰囲気下で５．０ＭＰａの引張荷重をかけた高温クリープ特性において、破壊に至るまでの時間が１０００時間以上であることが好ましい。これは口径２５ｍｍ（内径２５ｍｍ）のバルブの最低肉厚部分が６．２５ｍｍの場合、パイプ外径３７．５ｍｍ、パイプ肉厚６．２５ｍｍのパイプの場合に置き換えて計算すると式１より引張荷重５．０ＭＰａは内圧１．８３ＭＰａとなり、９５℃雰囲気下で１．８３ＭＰａの内圧をかけで１０００時間以上保持することになる。これを９５℃雰囲気下で保持時間が１０年になるようにする場合、ＤＩＮ８０７８を参照してＮａｄａｙの式と周応力−時間特性グラフから換算すると内圧は１．２０ＭＰａとなるため、９５℃雰囲気下で内圧１．２０ＭＰａのときバルブは１０年の寿命を有することとなる。これに対し、例えば他の材料のポリプロピレン系樹脂組成物製バルブの場合、同様に口径２５ｍｍのバルブの最低肉厚部分が６．２５ｍｍの場合、９５℃雰囲気下で１．８３ＭＰａの内圧をかけると約１０時間程度で破壊に至るものであり、１０００時間以上保持しようとすると９５℃雰囲気下で０．８０ＭＰａの内圧まで下げる必要がある。これを９５℃雰囲気下で保持時間が１０年になるように換算すると内圧は０．８０ＭＰａとなる。このことから、ポリフェニレンエーテル系樹脂組成物製のバルブの許容圧力は、ポリプロピレン系樹脂組成物製のバルブの１．５倍となり、より高圧の用途で使用することができる。
【００１６】
また、バルブを９５℃以上で使用する場合、例えば温度を１００℃とした時では、ポリプロピレン系樹脂組成物では軟化温度付近ということもあり１００℃雰囲気下では樹脂組成物が軟化して高温用バルブとしての強度を十分保持できないのに対し、ポリフェニレンエーテル系樹脂組成物は軟化することがないので、温度、引張荷重、保持時間を換算すると使用圧力を低下させる（内径２５ｍｍ、最低肉厚６．２５ｍｍバルブの場合、パイプ外径３７．５ｍｍ、パイプ肉厚６．２５ｍｍのパイプの場合に置き換えて計算すると１００℃雰囲気下で保持時間が１０年とするには内圧は０．６０ＭＰａとなる）という制限はあるものの問題なく使用することができる。つまり、既存の他の樹脂組成物製の配管部材では十分網羅できなかった耐薬品性を有し、高温域（６０〜９５℃）はもとより、１００℃付近で使用可能であり、ポリプロピレン系樹脂組成物製配管部材よりも高温の用途における配管部材として最適である。
【００１７】
また、本発明のバルブの成形収縮率が０．５〜０．８％であることが好ましく、より具体的には、肉厚１０ｍｍの成形品における流動方向の成形収縮率が０．６〜０．８％であり、直角方向の成形収縮率が０．５〜０．７％であることが好ましい。樹脂の種類や配合する樹脂の量の違いによって樹脂組成物の成形収縮率は変化するが、成形収縮率が０．５〜０．８％のポリフェニレンエーテル系樹脂組成物であれば、塩化ビニル樹脂の成形収縮率とほぼ同等のため、例えば塩化ビニル樹脂製バルブ用の金型を用いてポリフェニレンエーテル系樹脂組成物を射出成形すると、成形したバルブは塩化ビニル樹脂で成形したバルブとほぼ同じ寸法のバルブを得ることができる。そのため、従来の塩化ビニル樹脂と同一の製造設備を共有することができ、製品のラインナップを揃えるためにポリフェニレンエーテル系樹脂組成物用の製造設備を増設する必要がなくなり、余計な費用が掛からず、製造設備の設置スペースも新たに設けなくて済む。
【００１８】
ここで、ポリフェニレンエーテル系樹脂は機械強度、弾性率が大きいが、流動性が悪いため、単独では成形することができずに他の樹脂を配合して流動性をあげて成形する必要がある。この配合に用いる樹脂はポリスチレン系樹脂、ポリアミド系樹脂、ポリプロピレン系樹脂等が挙げられるが、バルブとして要求される特性（高温クリープ特性、成形収縮率、耐薬品性、価格等）を考慮すると、ポリスチレン系樹脂が要求される特性をバランス良く有している。
【００１９】
本発明において、ポリフェニレンエーテル系樹脂とポリスチレン系樹脂の配合割合は、上記の高温用バルブに要求される特性を満足させる範囲にする必要があり、ポリフェニレンエーテル系樹脂１００質量部に対してポリスチレン系樹脂の配合量は５０〜１２０質量部であることが好ましい。これは、衝撃強度を向上させると共に、流動性を向上させて成形性を良くするためには５０質量部以上がよく、良好な高温クリープ特性を有し、機械強度の低下を抑え、耐熱性を維持するためには１２０質量部以下がよい。また、塩化ビニル樹脂と同等の成形収縮率を得るためにもポリフェニレンエーテル系樹脂１００質量部に対してポリスチレン系樹脂の配合量は５０〜１２０質量部であるとよい。なお、ポリフェニレンエーテル系樹脂組成物は、ポリフェニレンエーテル系樹脂とポリスチレン系樹脂をブレンドしたものを用いても良いが、両者をグラフト共重合しても良く、グラフト共重合することによって良好な加工性と長期物性を得ることができ、特に高温クリープ特性が良好となる。
【００２０】
また本発明において、ポリフェニレンエーテル系樹脂組成物のＭＦＲは１．０〜５．０ｇ／１０分である必要がある。射出成形に必要な樹脂組成物の流動性を有し、特に厚肉のバルブを成形するのに良好な生産性を得るためには１．０ｇ／１０分以上が良く、本発明のバルブに用いられるポリフェニレンエーテル系樹脂組成物をパイプの押出成形に共用でき、良好な高温クリープ特性を得ると共に、パイプ押出成形における樹脂組成物のドローダウンを抑えるためには５．０ｇ／１０分以下が良い。なお、ポリフェニレンエーテル系樹脂組成物のＭＦＲは、ＪＩＳ  Ｋ７２１０に準拠し、試験温度２５０℃、試験荷重１０ｋｇの条件で測定したものである。
【００２１】
また、本発明のポリフェニレンエーテル系樹脂組成物は、バルブとして要求される特性の許容範囲内であればポリフェニレンエーテル系樹脂組成物に他のポリマーを含んでも良い。他のポリマーとしては、バルブの特性を低下させないものであれば特に限定されないが、スチレン・ブタジエン系ゴムが特に好適なものとして挙げられ、スチレン・ブタジエン系ゴムを配合することで高温クリープ特性を維持したまま衝撃強度を向上させることができる。
【００２２】
ここで、ポリフェニレンエーテル系樹脂１００質量部に対し、スチレン・ブタジエン系ゴムの配合割合は１〜１５質量部が好ましい。これは良好な高温クリープ特性、衝撃強度を得るためには１質量部以上が良く、良好な耐熱性と剛性を得るために１５質量部以下が良い。なお、他のポリマーについては、その合計量がポリフェニレンエーテル系樹脂１００質量部に対して１〜１５質量部になるようにする必要がある。
【００２３】
また、スチレン・ブタジエン系ゴムのスチレン含有量は１０〜４０％が良く、１５〜３５％であることがより望ましい。スチレン・ブタジエン系ゴムのスチレン含有量は、少なすぎると物性の変化は小さく、逆に多すぎると弾性率が低くなり機械強度が弱くなるものの流動性は良くなるのでバルブの成形性は向上するという関係にある。そのためバルブに必要である良好な高温クリープ特性や衝撃強度をバランスよく満たすためにはスチレン含有量１０％以上が良く、良好な相溶性を得た上で良好な高温クリープ特性、衝撃強度をバランスよく満たすためにはスチレン含有量４０％以下が良い。
【００２４】
また、本発明のスチレン・ブタジエン系ゴムの重量平均分子量は２０万以上である必要がある。ポリフェニレンエーテル系樹脂組成物に重量平均分子量２０万以下のスチレン・ブタジエン系ゴムを配合すると、衝撃強度は向上するが高温クリープ特性が著しく損なわれることから、良好な高温クリープ特性、衝撃強度を得るためには２０万以上が良い。ここでスチレン・ブタジエン系ゴムの重量平均分子量をより高分子量にすると高温クリープ特性が向上するため、重量平均分子量の上限は特に限定しないが、重量平均分子量が高くなることでスチレン・ブタジエン系ゴムの製造が困難とならないように、実用的には数百万程度が良く、具体的には２０万〜３００万であることが好適である。また、ポリフェニレンエーテル系樹脂とポリスチレン系樹脂、スチレン・ブタジエン系ゴムの混練後のＭＦＲは混練前と変化しないか混練前より低下していることが望ましく、混練後のＭＦＲを上昇させないためにはスチレン・ブタジエン系ゴムはＭＦＲが測定できない程の高分子量であれば混練後のＭＦＲはむしろ低下させることができるため（表１の実施例５と実施例６参照。スチレン・ブタジエン系ゴムの分子量の違いにより、実施例６の分子量１０万の場合の混練後のＭＦＲに対して、実施例５の分子量２８万の場合の混練後のＭＦＲは低下している）、スチレン・ブタジエン系ゴムをＭＦＲが測定できない程の高分子量にするためにも重量平均分子量が２０万以上であることが必要である。
【００２５】
本発明のスチレン・ブタジエン系ゴムの重合方法や重合触媒は、いかなる方法、触媒を用いても良い。なお、スチレン・ブタジエン系ゴムをポリフェニレンエーテル系樹脂、ポリスチレン系樹脂に配合した時の耐薬品性や耐候性の点から、水素添加率は１００％に近い方が望ましく、具体的な水素添加率は、耐候性や耐熱性、耐薬品性の点から８５％以上、より好ましくは９０％以上、さらには９５％以上であることが好ましい。
【００２６】
ここで、ポリフェニレンエーテル系樹脂１００質量部に対し、スチレン・ブタジエン系ゴムの配合割合は１〜１５質量部である必要がある。これは良好な高温クリープ特性、衝撃強度を得るためには１質量部以上が良く、高温時の剛性を有し、シール性能を保持するために１５質量部以下が良い。
【発明の効果】
【００２７】
以上の構成により、本発明のポリフェニレンエーテル系樹脂組成物製バルブは、高温クリープ特性と衝撃強度がバランス良く優れており、また成形時における流動性を確保し良好な成形性を得ることができるという作用効果を奏することができ、そのため、本発明のバルブを高温域（６０〜９５℃）で酸・アルカリなどの薬液を流して長期間使用することができ、１００℃付近での使用も可能となり、また、高い圧力がかかった状態で高温域（６０〜９５℃）やそれ以上の１００℃付近で使用してもバルブの変形や膨らみを抑えて高いシール性能を維持することができ、さらにスチレン・ブタジエン系ゴムを加えることによって、高温クリープ特性を低下させることなく衝撃強度を向上させることができるという作用効果を得ることができる。
【発明を実施するための最良の形態】
【００２８】
本発明のポリフェニレンエーテル系樹脂としては、公知のものを特に制限無く使用でき、単独重合体であっても共重合体であっても良く、ポリ（２，６−ジメチル−１，４−フェニレン）エーテル、ポリ（２−メチル−６−エチル−１，４−フェニレン）エーテル、ポリ（２ ，６−ジエチル−１，４−フェニレン）エーテル、ポリ（２−エチル−６−ｎ−プロピル−１，４−フェニレン）エーテル、ポリ（２，６−ジ−ｎ−プロピル−１，４−フェニレン）エーテル、ポリ（２−メチル−６−ｎ−ブチル−１，４−フェニレン）エーテル、ポリ（２−エチル−６−イソプロピル−１，４−フェニレン）エーテル、ポリ（２−メチル−６−クロロエチル−１，４−フェニレン）エーテル、ポリ（２−メチル−６−ヒドロキシエチル−１，４−フェニレン）エーテル、ポリ（２−メチル−６−クロロエチル−１，４−フェニレン）エーテル、ポリ（２，６−ジメトキシ−１，４−フェニレン）エーテル、ポリ（２，６−ジクロロメチル−１，４−フェニレン）エーテル、ポリ（２，６−ジブロモメチル−１，４−フェニレン）エーテル、ポリ（２，６−ジフェニル−１，４−フェニレン）エーテル、ポリ（２，６−ジトリル−１，４−フェニレン）エーテル、ポリ（２６−ジクロロ−１，４−フェニレン）エーテル、ポリ（２，６−ジベンジル−１，４−フェニレン）エーテル、ポリ（２，５−ジメチル−１，４−フェニレン）エーテルなどが挙げられる。
【００２９】
本発明のポリフェニレンエーテル系樹脂組成物で用いられるポリスチレン系樹脂は、スチレン及びスチレン誘導体の単独重合体、例えば、ポリスチレン、ゴム変性ポリスチレン（ハイインパクトポリスチレン）、シンジオタクチックポリスチレン等が挙げられ、さらにはスチレン系共重合体、例えば、スチレン−アクリロニトリル共重合体（ＡＳ樹脂）やスチレン−アクリロニトリル−ブタジエン共重合体（ＡＢＳ樹脂）等が挙げられる。このうち相溶性が良好で衝撃強度を向上させる点でハイインパクトポリスチレンを用いることが好ましい。
【００３０】
また、本発明のポリフェニレンエーテル系樹脂組成物は、必要により応じて、酸化防止剤、紫外線吸収剤、光安定剤などの安定剤を配合しても良く、これらの配合により組成物の熱安定性や耐光性を向上させることができる。
【００３１】
酸化防止剤としては、例えば２，６−ジ−ｔ−ブチル−４−メチルフェノール、ｎ−オクタデシル−３−（４’−ヒドロキシ−３’，５’−ジ−ｔ−ブチルフェニル）プロピオネート、２，２’−メチレンビス（４−メチル−６−ｔ−ブチルフェノール）、２，２ ’−メチレンビス（４−エチル−６−ｔ−ブチルフェノール）、２，４− ビス〔（ オクチルチオ）メチル〕−０−クレゾール、２−ｔ−ブチル−６−（３−ｔ−ブチル−２−ヒドロキシ−５−メチルべンジル）−４−メチルフェニルアクリレート、２，４−ジ−ｔ−アミル−６−〔１−（３，５−ジ−ｔ−アミル−２−ヒドロキシフェニル）エチル〕フェニルアクリレート、２−１−（２−ヒドロキシ−３，５−ジ−ｔｅｒｔ−ぺンチルフェニル）］アクリレートなどのヒンダードフェノール系酸化防止剤；ジラウリルチオジプロビオネート、ラウリルステアリルチオジプロピオネートペンタエリスリトール−テトラキス（β−ラウリルチオプロピオネート）などのイオウ系酸化防止剤； トリス（ノニルフェニル）ホスファイト、トリス（２，４−ジ−ｔ−ブチルフェニル） ホスファイトなどのリン系酸化防止剤などを挙げることができる。
【００３２】
紫外線吸収剤、光安定剤としては、例えば２−（２’−ヒドロキシ−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ジ−ｔ−ブチルフェニル−５−クロロベンゾトリアゾールなどのベンゾトリアゾール系紫外線吸収剤や２−ヒドロキシ−４−メトキシベンゾフェノンなどのベンゾフェノン系紫外線吸収剤、トリアジン系紫外線吸収剤あるいはヒンダードアミン系光安定剤などを挙げることができる。
【００３３】
本発明のポリフェニレンエーテル系樹脂組成物は必要に応じて、球状フィラー、板状フィラー、繊維状フィラー等の無機充填材を使用してもよい。これらは単独でも、２種類以上組み合わせて用いても良い。球状フィラーとしては、炭酸カルシウム、マイカ、硫酸バリウム、硫酸カルシウム、クレー、パーライト、シラスバルーン、珪藻土、焼成アルミナ、ケイ酸カルシウム等が挙げられる。板状フィラーとしては、タルク、マイカ等が挙げられる。繊維状フィラーとしてはガラス繊維、炭素繊維、ホウ素繊維、炭化ケイ素繊維、チタン酸カリウム繊維、ポリアミド繊維、ポリエステル繊維、ポリアリレート繊維、ポリイミド繊維等が挙げられる。
【００３４】
また、その他必要に応じて、難燃剤（塩素化ポリエチレン、デカブロモジフェニルエーテル等のハロゲン系、トリクレジルホスフェート等のリン系、水酸化アルミニウム等の無機系等）、滑剤（流動パラフィン等の炭化水素系、ステアリン酸等の脂肪酸、ステアリルアルコール等の高級アルコール系、ステアリン酸アミド等のアミド系、ステアリン酸カルシウム等の金属せっけん系等）、帯電防止剤（ポリアルキレングリコール、スルホン酸基含有化合物等）、抗菌剤（ゼオライト等の無機系、２−（４−チアゾリル）ベンツイミダゾール等の有機系等）、着色剤（酸化チタン等の無機系、カーボンブラック等の有機系等）等を配合してもよい。それらの配合量は添加剤の種類によって変化するため、組成物の物性を低下させずに添加剤の効果が十分発揮される量を配合することが好ましい。以上のごとく配合した後、溶融混練する方法には特に制限はなく、単軸押出機や二軸押出機、ニーダーなどを用いることで各成分が均一に分散したポリフェニレンエーテル系樹脂組成物を得ることができる。
【００３５】
さらに本発明のポリフェニレンエーテル系樹脂組成物の成形前の含水量は２５０ｐｐｍ未満（カールフィッシャー法により測定が）望ましい。なお、１００ｐｐｍ＝０．０１％である。外観不良（シルバーストリークなど）や内部に気泡を発生させないためには２５０ｐｐｍ未満が良く、理想としては０ｐｐｍであることが好ましい。特に厚肉となるバルブの場合は含水量によって外観不良や気泡が発生し易くなるため、不良率を低下させるために好適である。
【００３６】
本発明のポリフェニレンエーテル系樹脂組成物は種々のバルブに用いることができ、ダイヤフラムバルブ、ボールバルブ、コック、バタフライバルブ、ゲートバルブ、ストップバルブ、ニードルバルブ、ピンチバルブ、チェックバルブ等が好適なものとして挙げられる。上記バルブは、バルブの構成が同じものであれば機能的な構成を有していても良く、流体の流量を調節する構成、流量を一定に保つ構成、圧力を一定に保つ構成、流体の逆流を防止する構成等を有していても良い。
【００３７】
本発明のポリフェニレンエーテル系樹脂組成物を用いたバルブの成形方法は、射出成形されてなるバルブが好適なものとして挙げられるが、成形方法は特に限定されず、ポリフェニレンエーテル系樹脂組成物製の丸棒を切削加工によって成形しても良い。
【００３８】
本発明のポリフェニレンエーテル系樹脂組成物を用いて製造されるバルブは、以下のような優れた特性を有する。
（１）バルブの本体にポリフェニレンエーテル系樹脂組成物を用いることにより、高温域（６０〜９５℃）での酸・アルカリなどの薬液ラインに使用することができ、１００℃付近でも使用することができる。
（２）９５℃雰囲気下での引張強度が２０ＭＰａ以上、引張弾性率が１０００ＭＰａ以上であるため高温時にかかる水圧に対してバルブの変形や膨らみを抑えて、高いシール性能を維持することができる。
（３）２３℃雰囲気下でのノッチ付きアイゾット衝撃強度が７．０ｋＪ／ｍ２以上であるため、バルブの長期間使用による材質の劣化や、薬液等による劣化が起こってもバルブの耐性を保持することができる。
（４）線膨張係数が５．０×１０−５／℃〜８．０×１０−５／℃であるため、高温時の膨張による寸法の変化を抑えて、高いシール性能を維持することができる。
（５）９５℃雰囲気下で５．０ＭＰａの水圧をかけた状態で１分間保持してもバルブから水漏れがないことにより、高い圧力がかかった状態で高温域（６０〜９５℃）やそれ以上の１００℃付近で使用することができる。
（６）成形収縮率が０．５〜０．８％であることで塩化ビニル樹脂と同一の製造設備を使用することができる。
（７）ポリフェニレンエーテル系樹脂１００質量部に対し、ポリスチレン系樹脂５０〜１２０質量部を必須成分とすることで、高温クリープ特性と衝撃強度のバランスが良い配管部材を得ることができる。
（８）ポリフェニレンエーテル系樹脂組成物のＭＦＲを１．０〜５．０ｇ／１０分と限定することで、成形時における流動性を確保し反りのない良好な成形品を得ることができ、高温クリープ特性を保持することができる。
（９）重量平均分子量２０万以上のスチレン・ブタジエン系ゴムの配合により、高温クリープ特性を低下させずに衝撃強度を高めることができる。
【００３９】
以下、本発明における実施形態について図面を参照して説明するが、本発明が本実施形態に限定されないことは言うまでもない。図１は、本発明の樹脂製ダイヤフラムバルブの全開状態を示す縦断面図である。
【００４０】
１はポリフェニレンエーテル系樹脂組成物製のバルブ本体であり、内部に流体流入口１１と流体流出口１２に各々連通する流路２を有し、流路２の中間に流路を湾曲させたなだらかな円弧状の曲面を有する仕切壁３が設けられている。仕切壁３の上面に弁座面４が形成されている。５はバルブ本体１の上部に固定されているポリフェニレンエーテル系樹脂組成物製のボンネットであり、ボンネット５の上部中央開口部には、銅合金製のスリーブ６が支承されている。７はスリーブ６の内部に設けられた雄ネジ部と螺合しているステンレス製のスピンドルである。８はＰＶＤＦ製のコンプレッサーでありスピンドル７の下端部に固定されている。９は弁体であるダイヤフラムであり、コンプレッサー８に固定され、周縁部はバルブ本体１とボンネット５の間に挟持され、スピンドル７の上下運動により仕切壁３の上端面に接離する。１０はＰＰ製のハンドルであり、スリーブ６の上部外周に嵌合され、ボンネット５の上端部に配置されている。
【００４１】
次に、本発明のダイヤフラムバルブに流体を流した際の作用を説明する。
【００４２】
ダイヤフラムバルブが全開（図１の状態）の時、ハンドル１０を閉の方向へ回転させる。ハンドル１０の回転によってスピンドル７が下降すると共に、コンプレッサー８が下降する。コンプレッサー８が下降すると、コンプレッサー８がダイヤフラム９を下方へ押圧する。さらにハンドル１０を閉方向へ回転させると、ダイヤフラム９は仕切壁３上面の弁座面４に押圧され、流路２が遮断されてバルブは全閉となる。次に、ダイヤフラムバルブが全閉の時にハンドル１０を開方向に回転すると、ハンドル１０の回転によってスピンドル７が上昇すると共に、コンプレッサー８が上昇する。コンプレッサー８が上昇すると、ダイヤフラム９は弁座面４から離間し、流路２が開放されダイヤフラムバルブは開となり、ダイヤフラム９は開限度位置まで上昇して流路２が開放されダイヤフラムバルブは全開（図１の状態）となる。
【００４３】
このとき、バルブ本体１はポリフェニレンエーテル系樹脂組成物製であるため、高温域（６０〜９０℃）はもとより、１００℃付近で使用可能であり、耐薬品性が酸やアルカリに対して優れているため、特に１００℃付近のアルカリラインに好適に使用できる。また、本発明の９５℃雰囲気下での各種物性強度を有することにより、高温・高圧のラインに対しても長期間使用することができる。また、ポリフェニレンエーテル系樹脂組成物は樹脂の価格がＰＰとＰＶＤＦの間でＰＰより若干高い程度であり、さらに金型温度が４０〜８０℃で成形されるので通常の水による金型温調で対応することができ、油による金型温調などを行わなくて良く、成形現場においＰＰＳやＰＥＥＫ製のバルブのように金型切替での金型温調や金型の昇温に手間や時間をかけることなく成形することができる。
【００４４】
次に、本発明のポリフェニレンエーテル系樹脂組成物製バルブについて図１に示す口径が２５ｍｍのダイヤフラムバルブを成形し、その性能を以下に示す試験方法で評価した。
【００４５】
（１）バルブの耐水圧試験
ポリフェニレンエーテル系樹脂を用いて成形したダイヤフラムバルブを全開状態で９５℃の温水を通水した状態で６０分間保持し、その後徐々に水圧を上昇させ、５．０ＭＰaの水圧をかけた状態で１分間保持したときに、バルブの破損の有無やシール部からの流体漏れの有無を目視にて確認した。１分間保持して流体漏れがなければ合格とする。また、５．０ＭＰａに至る前にバルブの破損や流体漏れがした場合は、破損や液体漏れ時の水圧を測定した。
（２）耐アルカリ性試験
ＤＩＮ１６８８８に準拠して、３０％ＮａＯＨ溶液を専用容器に入れたものに試験片を浸漬させ、これを９５℃に保ったオーブンに入れ、１１２日経過した後の試験片の引張試験を行った。引張伸びの保持率が５０％以上で合格とし、引張伸びの保持率が５０％未満で不合格とする。
（３）引張試験
ＪＩＳ  Ｋ７１１３に準拠して、射出成形にて成形した試験片を用いて、２３±１℃及び９５±１℃の雰囲気中で引張試験を行い、各々引張強度及び引張弾性率を測定した。
（４）ノッチ付きアイゾット衝撃試験
ＪＩＳ  Ｋ７１１０に準拠して、射出成形にて成形した試験片を用いて、２３±１℃の雰囲気中でアイゾット衝撃強度を測定した。
（５）線膨張係数
ＪＩＳ  Ｋ７１９７に準拠して、射出成形にて成形したダイヤフラムバルブの本体から試験片を切削加工で切り出し、２３℃〜９５℃の範囲で線膨張係数を測定した。
（６）高温クリープ試験
ＤＩＮ８０７８に準拠して、ポリフェニレンエーテル系樹脂組成物製バルブ（内径２５ｍｍ、最低肉厚６．０ｍｍ）に対し、９５±１℃内圧１．９３ＭＰａ（バルブの内径と最低肉厚からパイプ外径３７．０ｍｍ、パイプ肉厚６．０ｍｍのパイプの場合に置き換えて、試験応力で５．０ＭＰａに相当する内圧を式１のＮａｄａｙの式から算出）をかけ、破壊に至るまでの時間を測定した。なお、高温時にボルトの緩みがある場合には、増し締めを行った。
パイプ内圧＝（２×パイプ肉厚×試験応力）／（パイプ外径−パイプ肉厚）・・・式１
（７）成形収縮率
射出成形機にてダイヤフラムバルブ本体（塩化ビニル樹脂用金型、基準寸法：フランジ部外径（図１のＤ）１２５ｍｍ、面間幅（図１のＷ）１３０ｍｍ）を成形し、２３℃雰囲気中で2日間放置した後、フランジ部外径（バルブの両端各々直角方向で２点測定）と面間幅（２点測定）の寸法値を測定した。測定は試験片１０個を測定し、フランジ部外形Ｄと面間幅Ｗの平均値を算出し、フランジ部外形と面間幅の平均値から各々の成形収縮率を式２より算出した。比較対象として同様に塩化ビニル樹脂（比較例１と同じ樹脂）を成形して寸法を測定し成形収縮率を算出した。なお、基準寸法とは、成形品が狙う寸法であり、製品寸法のことである。また、本試験で使用した塩化ビニル樹脂用金型は、塩化ビニル樹脂で成形したときに基準寸法に対する寸法許容差が、フランジ部外径で±０．２ｍｍ以内、面間幅で±０．２ｍｍ以内の範囲内になるように調整されている。この金型寸法（実測値）はフランジ部外径１２５．９５ｍｍ、面間幅１３０．８７ｍｍで設計されている。本試験では、成形収縮率が０．５〜０．８％の範囲内であり、基準寸法の寸法許容差のフランジ部外径で±０．２ｍｍ以内、面間幅で±０．２ｍｍ以内の範囲内であることを合格とする。なお、表１における各実施例及び比較例の樹脂の成形収縮率の比較では、面間幅の成形収縮率を記載する（フランジ部外形は肉厚であり、寸法のばらつきが大きいため、寸法のばらつきの少ない面間幅を基準とする）。
成形収縮率＝｛（金型寸法−試験片寸法）／金型寸法｝×１００・・・式２
（８）ＭＦＲ測定
ＪＩＳ  Ｋ７２１０に準拠し、試験温度２５０℃、試験荷重１０ｋｇの条件で測定した。
【００４６】
まず、図１のダイヤフラムバルブを用いて、本体１とボンネット５を異なる配合のポリフェニレンエーテル系樹脂組成物で成形されたバルブと他の樹脂で成形されたバルブの物性と、各々のバルブに用いられた樹脂の物性を比較した。
【実施例１】
【００４７】
ポリフェニレンエーテル系樹脂１００質量部、ポリスチレン系樹脂のハイインパクトポリスチレン８０質量部を配合し、二軸押出機にて混練してペレット化し、混練後のＭＦＲが３．６２のポリフェニレンエーテル系樹脂組成物を製造した。得られた樹脂組成物を乾燥させ、含水量を２５０ｐｐｍ未満にしたのち、射出成形機を用いてシリンダー温度２５０℃にてポリフェニレンエーテル系樹脂製ダイヤフラムバルブ及び各種試験片を成形し、バルブ耐水圧試験、耐アルカリ性試験、高温クリープ試験、引張試験、線膨張係数と成形収縮率の測定試験を行った結果を表１に示す。また、成形収縮率の測定結果の詳細な結果を表２に示す。
【実施例２】
【００４８】
ポリフェニレンエーテル系樹脂１００質量部、ハイインパクトポリスチレン８０質量部を配合し、実施例1と同様に混練してペレット化し、混練後のＭＦＲが１．５７のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。
【実施例３】
【００４９】
ポリフェニレンエーテル系樹脂１００質量部、ハイインパクトポリスチレン６０質量部を配合し、実施例1と同様に混練してペレット化し、混練後のＭＦＲが３．６２のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。また、成形収縮率の測定結果の詳細な結果を表２に示す。
【実施例４】
【００５０】
ポリフェニレンエーテル系樹脂１００質量部、ハイインパクトポリスチレン１１０質量部を配合し、実施例1と同様に混練してペレット化し、混練後のＭＦＲが４．５０のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。また、成形収縮率の測定結果の詳細な結果を表２に示す。
【実施例５】
【００５１】
ポリフェニレンエーテル系樹脂１００質量部、ハイインパクトポリスチレン８０質量部を配合し、水素添加したスチレン・ブタジエン系ゴム（スチレン含有量３０％、重量平均分子量２３万）１３質量部を実施例1と同様に混練してペレット化し、混練後のＭＦＲが３．６０のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。
【実施例６】
【００５２】
ポリフェニレンエーテル系樹脂１００質量部、ハイインパクトポリスチレン８０質量部を配合し、水素添加したスチレン・ブタジエン系ゴム（スチレン含有量３０％、重量平均分子量１０万）１３質量部を実施例1と同様に混練してペレット化し、混練後のＭＦＲが４．２３のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。
【実施例７】
【００５３】
ポリフェニレンエーテル系樹脂１００質量部、ハイインパクトポリスチレン８０質量部、水素添加したスチレン・ブタジエン系ゴム（スチレン含有量５％、重量平均分子量２３万）１３質量部を配合し、実施例1と同様に混練してペレット化し、混練後のＭＦＲが３．０２のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。
【実施例８】
【００５４】
ポリフェニレンエーテル系樹脂１００質量部、ハイインパクトポリスチレン８０質量部を配合し、水素添加したスチレン・ブタジエン系ゴム（スチレン含有量５０％、重量平均分子量２３万）１３質量部を実施例1と同様に混練してペレット化し、混練後のＭＦＲが４．１５のポリフェニレンエーテル系樹脂組成物を製造した。得られた樹脂組成物を乾燥させ、含水量を２５０ｐｐｍ程度にしたのち、そのペレットを用いてダイヤフラムバルブ及び各種試験片を成形し、各種評価試験を行った結果を表１に示す。
【実施例９】
【００５５】
ポリフェニレンエーテル系樹脂１００質量部、ハイインパクトポリスチレン８０質量部を配合し、水素添加したスチレン・ブタジエン系ゴム（スチレン含有量３０％、重量平均分子量２３万）１８質量部を実施例1と同様に混練してペレット化し、混練後のＭＦＲが３．５５のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。
【実施例１０】
【００５６】
ポリフェニレンエーテル系樹脂１００質量部、ハイインパクトポリスチレン８０質量部を配合し、実施例1と同様に混練してペレット化し、混練後のＭＦＲが６．２０のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。
【実施例１１】
【００５７】
ポリフェニレンエーテル系樹脂１００質量部、ハイインパクトポリスチレン４０質量部を配合し、実施例1と同様に混練してペレット化し、混練後のＭＦＲが２．９２のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。また、成形収縮率の測定結果の詳細な結果を表２に示す。
【実施例１２】
【００５８】
ポリフェニレンエーテル系樹脂１００質量部、ハイインパクトポリスチレン１３０質量部を配合し、実施例1と同様に混練してペレット化し、混練後のＭＦＲが４．５８のポリフェニレンエーテル系樹脂組成物を製造した。得られた樹脂組成物を乾燥させ、含水量を２５０ｐｐｍ未満にしたのち、そのペレットを用いてダイヤフラムバルブ及び各種試験片を成形し、各種評価試験を行った結果を表１に示す。また、成形収縮率の測定結果の詳細な結果を表２に示す。
【００５９】
比較例１
塩化ビニル系樹脂１００質量部の樹脂組成物を用いてダイヤフラムバルブ及び各種試験片を成形し、各種評価試験を行った結果を表１に示す。
【００６０】
比較例２
塩素化塩化ビニル系樹脂１００質量部の樹脂組成物を用いてダイヤフラムバルブ及び各種試験片を成形し、各種評価試験を行った結果を表１に示す。  
【００６１】
比較例３
ポリプロピレン１００質量部の樹脂組成物を用いてダイヤフラムバルブ及び各種試験片を成形し、各種評価試験を行った結果を表１に示す。
【００６２】
比較例４
ポリフッ化ビニリデン１００質量部の樹脂組成物を用いてダイヤフラムバルブ及び各種試験片を成形し、各種評価試験を行った結果を表１に示す。
【００６３】
【表１】
2008291976.tif 000003
【００６４】
【表２】
2008291976.tif 000004
【００６５】
表１よりバルブ耐水圧試験では、実施例１〜実施例１２は２３℃と９５℃で共に５．０ＭＰａの水圧で破損や漏れはなかった。なお、表１のバルブ耐水圧試験の数値は流体漏れが発生したときの圧力を示している。比較例１は２３℃では５．０ＭＰａの水圧で破損や漏れはないが、９５℃では樹脂が軟化して試験はできなかった。比較例２は２３℃では５．０ＭＰａに満たずに流体漏れが発生し、９５℃では樹脂が軟化して試験はできなかった。比較例３、比較例４では９５℃で軟化することはないが、２３℃の段階で５．０ＭＰａに満たずに流体漏れが発生し、９５℃では流体漏れが発生する圧力が低下した。また耐アルカリ性試験では、実施例１〜実施例１２、比較例３は、９５℃で３０％のＮａＯＨに浸漬して引張伸びの保持率が５０％以上であるため、高温域のアルカリラインで好適に使用できる。比較例１、比較例２、比較例４では、引張伸びの保持率が５０％以下であるために高温域のアルカリラインでの使用に不向きである。このことから、本発明のポリフェニレンエーテル系樹脂組成物製バルブは、高温域（６０〜９５℃）において短期的に高い内圧がかかっても破損や漏れのない程の剛性を有し、高温域でアルカリラインに好適に使用できるバルブとして最低合格ラインであるバルブ耐水圧試験と耐アルカリ性試験をクリアしており、両試験をクリアしてないＰＶＣ、ＣＰＶＣ、ＰＰ、ＰＶＤＦ製バルブに対して優位性を有している。
【００６６】
また引張試験では、実施例１〜実施例１１は２３℃と９５℃での引張強度、引張弾性率が共に高い数値であり高温用バルブとして好適な高い剛性を有している。実施例１２も９５℃での引張強度が僅かに低い程度である。比較例１と比較例２は２３℃の引張強度は実施例１と同程度で引張弾性率は実施例１の約１．５倍程度高いが、９５℃では樹脂が軟化して測定できなかった。なお、比較例１は６０℃、比較例２は９０℃を超えた辺りから樹脂が軟化した。比較例３は２３℃と９５℃の引張強度で実施例１の１／２程度、引張弾性率は２３℃で実施例１の３／５程度、９５℃で１／４程度であった。比較例４は比較例３と同程度で僅かに数値が高かった。アイゾット衝撃強度では、実施例１１、比較例１、比較例２で数値が低かった。一般的なバルブとして使用するには問題ないが、高圧で長期間使用するには不向きである（肉厚や構造の検討により対応は可能）。また線膨張係数では、実施例１〜実施例１２と比較例１と比較例２は同程度だが、比較例３と比較例４では共に実施例１の約１．５倍程度となった。また成形収縮率では、実施例１〜実施例１０、実施例１２と比較例１、比較例２は同程度だが、実施例１１ではこれらの実施例の収縮率より若干大きくなり、比較例３と比較例４では共に実施例１の収縮率も倍以上大きくなっている。高温クリープ特性は、実施例１２は高温クリープ特性が低く長期使用には不向きであり、比較例１と比較例２は樹脂が軟化して試験ができず、実施例１と実施例３と実施例４は良好な高温クリープ特性を得ている。
【００６７】
以上のことから、ＰＶＣ製バルブは高温域（６０〜９５℃）では軟化して使用することができず、ＣＰＶＣ製バルブは９０℃を超えると樹脂が軟化するため９０℃まで使用できるもののあまり高い温度で使用するには不向きである。また高温時において、線膨張係数が大きい場合に高温時のバルブが膨張したり、引張弾性率が低い場合に高い水圧がかかるとバルブ本体が水圧によって膨らみが発生したりして、寸法の変化によりシール部分のシール性が低下するため、ＰＰ製バルブやＰＶＤＦ製バルブは高温高圧用バルブの用途においては不向きである。よって、高温高圧用バルブとしてポリフェニレンエーテル系樹脂組成物製であるバルブが最も適していることがわかる。
【００６８】
次に、実施例1、実施例２、実施例１０を比較すると、ポリフェニレンエーテル系樹脂とポリスチレン系樹脂の配合割合は同じだが、混練後のＭＦＲが異なっていることにより高温クリープ特性が変わっていることが分かる。さらに実施例４、実施例１２を加えて混練後のＭＦＲの違いを比較すると、実施例１と実施例２のＭＦＲでは高温クリープ特性に変化はみられないが、実施例１０でＭＦＲが大きくなると高温クリープ特性が実施例１の４／５程度に低下している。実施例１２ではＭＦＲがさらに大きくなり高温クリープ特性が実施例１の２／５程度に低下している。これはＭＦＲが小さくなるとポリフェニレンエーテル系樹脂の分子量が小さくなり、分子量が小さいと高温クリープ特性が低下するためである。また、ＭＦＲが大きくなると樹脂の流動性は良くなるが、バルブのように厚肉成形品では樹脂の流動性が良すぎると気泡やボイドが発生しやすくなり、バルブの強度の低下にも繋がる。ＭＦＲの値が１．０ｇ／１０分より小さくなると樹脂組成物が、流動が悪くなり成形品の外観不良や反りなどが起こりやすくなり、ＭＦＲが小さくなりすぎると樹脂組成物が流動できずにバルブが成形できないため、高温クリープ特性とバルブの良好な成形性を得るためには実施例１、実施例２、実施例４がより好適な範囲となり、樹脂組成物のＭＦＲは１．０〜５．０ｇ／１０分であることが望ましい。
【００６９】
また、実施例１、実施例３、実施例４、実施例１１、実施例１２より、ポリフェニレンエーテル系樹脂に対するポリスチレン系樹脂の配合割合によって高温クリープ特性と衝撃強度等の物性が変化することが分かる。ポリフェニレンエーテル系樹脂１００質量部に対するポリスチレン系樹脂の配合割合が実施例1の８０質量部と比べて少ない場合、実施例３の６０質量部では高温クリープ特性、衝撃強度共に変化はなく、実施例１１の４０質量部では高温クリープ特性に変化はないが、衝撃強度が低下する。また、ポリフェニレンエーテル系樹脂１００質量部に対するポリスチレン系樹脂の配合割合が実施例1の８０質量部と比べて多い場合、実施例４の１１０質量部では衝撃強度は向上するものの、高温クリープ特性は僅かに低下し、実施例１２の１３０質量部では衝撃強度がより向上し、高温クリープ特性が低下する。このことから、ポリフェニレンエーテル系樹脂１００質量部に対し、ポリスチレン系樹脂を５０〜１２０質量部の範囲内で配合するからこそバルブとして必要な高温クリープ特性、衝撃強度等の物性がバランス良く得ることができる。ここで高温クリープ特性、衝撃強度等のバランスが良いとは、高温クリープ特性が６００時間以上、衝撃強度７．０ｋＪ／ｍ2以上を満たすことを言い、長期的なバルブの性能を維持するためには高温クリープ特性が６００時間以上（９５℃雰囲気下で内圧が０．６ＭＰａのときパイプが５年程度の寿命を有する）、衝撃強度７．０ｋＪ／ｍ2以上（長期間使用においてパイプ劣化による割れを抑え、高圧におけるウォーターハンマーなどの衝撃への耐性を有する）である必要がある。
【００７０】
また、実施例１と実施例５を比較すると、スチレン・ブタジエン系ゴムを適量配合することにより高温クリープ特性を維持したまま、衝撃強度を向上させることができる。また実施例５〜実施例９を比較すると、スチレン・ブタジエン系ゴムの最適条件は、スチレンの重量平均分子量と、スチレン含有量と、ポリフェニレンエーテル系樹脂１００質量部に対するスチレン・ブタジエン系ゴムの量で決まることが分かる。スチレンの重量平均分子量は、実施例５のスチレン・ブタジエン系ゴムの重量平均分子量が２３万に比べて実施例６のスチレン・ブタジエン系ゴムの重量平均分子量が１０万と小さいため、実施例６の高温クリープ特性は低下する。またスチレン含有量は、実施例５のスチレン含有量３０％に比べて実施例７はスチレン含有量が５％と少ないためにポリフェニレンエーテル系樹脂との相溶性が悪くなり、高温クリープ特性が低下して衝撃強度も向上しない。実施例８はスチレン含有量が５０％と多いためにポリフェニレンエーテル系樹脂との相溶性が向上して衝撃強度は向上するものの、高温クリープ特性が若干低下する。またポリフェニレンエーテル系樹脂１００質量部に対するスチレン・ブタジエン系ゴムの量は、実施例５の１３質量部に比べて実施例９の１８質量部と配合量が多くなると、衝撃強度は向上するものの、高温クリープ特性が低下している。これらのことから、ポリフェニレンエーテル系樹脂１００質量部に対して、スチレン含有量が１０〜４０％、重量平均分子量が２０万以上のスチレン・ブタジエン系ゴムを１〜１５質量部を配合することにより、高温クリープ特性を維持したまま、衝撃強度を向上させることができる。さらに高温・高圧の用途においては、ポリフェニレンエーテル系樹脂１００質量部に対するポリスチレン系樹脂の配合量は５０〜１０５質量部であり、混練後のＭＦＲが１．５〜４．５ｇ／１０分であることがより好適である。
【００７１】
表２より、ポリフェニレンエーテル系樹脂１００質量部に対するポリスチレン系樹脂の配合割合によって成形収縮率は変化することが分かる。実施例１、実施例３、実施例４、実施例１２の成形収縮率は０．５〜０．８％の範囲内であり、また基準寸法の許容差の範囲内である。このうち、実施例２は許容差の範囲内ギリギリであるため、実施例１、実施例３、実施例４が好適であり、塩化ビニル樹脂による成形品と同等の成形品を得ることができ、塩化ビニル樹脂と同じ金型を使用することができる。また、ポリフェニレンエーテル系樹脂１００質量部に対し、ポリスチレン系樹脂５０〜１２０質量部であれば塩化ビニル樹脂とほぼ同じ成形収縮率の範囲内にすることができる。
【００７２】
以上のことから、本発明のポリフェニレンエーテル系樹脂組成物製バルブは、高温クリープ特性と衝撃強度がバランス良く優れており、また成形時における流動性を確保し良好な成形品を得ることができる。そのため、高温域（６０〜９５℃）での酸・アルカリなどの薬液を流しても長期間使用することができ、１００℃付近での使用も可能である。また、スチレン・ブタジエン系ゴムを加えることによって、高温クリープ特性を低下させることなく衝撃強度を向上させることができる。
【図面の簡単な説明】
【００７３】
【図１】本発明の一実施例を示すダイヤフラムバルブの全開状態を示す縦断面図である。
【符号の説明】
【００７４】
１    弁本体
２    流路
３    仕切壁
４    弁座面
５    ボンネット
６    スリープ
７    スピンドル
８    コンプレッサー
９    ダイヤフラム
１０    ハンドル
１１    流体流入口
１２    流体流出口
Ｄ    フランジ部外径
Ｗ    面間幅
【図１】
2008291976.tif 000005